(57)【要約】【課題】軽量性、高強度性等の優れた特質を維持しつつ、使用者が簡易に効果的な温感効果を享受できる温感部材を得る。【解決手段】温感部材の製造方法は、繊維強化プラスチック（ＦＲＰ）製の基部５を得る基部成形工程Ｓ１０と、無数の気孔７ａ、１３を有して構成された断熱部６を得る断熱部成形工程Ｓ２０と、基部５の表面に断熱部６を位置させ、繊維強化プラスチック製の基部５と、基部５の表面に一体に設けられ、無数の気孔７ａ、１３を有して構成された断熱部６とからなる温感部材を得る完成工程Ｓ２０とを備えている。【選択図】        図１
2008307901.tif 000002
【特許請求の範囲】
【請求項１】
繊維強化プラスチック製の基部を得る基部成形工程と、
無数の気孔を有して構成された断熱部を得る断熱部成形工程と、
該基部の表面に該断熱部を位置させ、繊維強化プラスチック製の基部と、該基部の表面に一体に設けられ、無数の気孔を有して構成された断熱部とからなる温感部材を得る完成工程とを備えていることを特徴とする温感部材の製造方法。
【請求項２】
内部に気孔をもつ無数の気孔体を含む断熱部用シートモールディングコンパウンドと、強化用繊維を含む基部用シートモールディングコンパウンドとをプレス型内に設け、該断熱部用シートモールディングコンパウンド及び該基部用シートモールディングコンパウンドを加熱しつつプレス成形することにより、繊維強化プラスチック製の基部と、該基部の表面に一体に設けられ、無数の気孔を有して構成された断熱部とからなる温感部材を得ることを特徴とする温感部材の製造方法。
【請求項３】
内部に気孔をもつ無数の気孔体を含む断熱部用ゲルコート液を成形型上に塗布し、該成形型上に第１断熱部を成形する第１工程と、
内部に気孔をもつ無数の気孔体を含む断熱部用パテを該第１断熱部上に塗布し、該第１断熱部と一体の第２断熱部を成形する第２工程と、
基部用樹脂を強化用繊維とともに該第２断熱部上に塗布し、繊維強化プラスチック製の基部と、該基部の表面に一体に設けられ、無数の気孔を有して構成された該第１断熱部及び該第２断熱部の断熱部とからなる温感部材を得る第３工程とを備えていることを特徴とする温感部材の製造方法。
【請求項４】
請求項１乃至３のいずれか１項記載の温感部材の表面に薄い部分の厚みが０．１５ｍｍ未満の保護層を一体に設け、繊維強化プラスチック製の基部と、該基部の表面に一体に設けられ、無数の気孔を有して構成された断熱部と、該断熱部の表面に一体に設けられ、薄い部分の厚みが０．１５ｍｍ未満の保護層とからなる温感部材を得る温感部材の製造方法。
【請求項５】
前記気孔体は、中空粒子、中空繊維及び多孔質粒子の少なくとも１種であることを特徴とする請求項２乃至４のいずれか１項記載の温感部材の製造方法。
【発明の詳細な説明】
【技術分野】
【０００１】
本発明は、温感部材の製造方法に関する。温感部材とは、人が表面に触れた場合に冷たさや熱さをより感じにくい部材である。
【背景技術】
【０００２】
所定形状の繊維強化プラスチック（ＦＲＰ）製品は、ハンドレイアップ（ＨＬＵ）法、スプレーアップ（ＳＰＵ）法、シートモールディングコンパウンド（ＳＭＣ）法、バルクモールディングコンパウンド（ＢＭＣ）法、注型（キャスト）成形法、プリフォームマッチドダイ（ＰＦＭＤ）法、コールドプレス（ＣＰ）法、レジントランスファーモールディング（ＲＴＭ）法、バキュームアシストレジントランスファーモールディング（ＶＡＲＴＭ）法、レジンインフュージョン（ＲＩＭＰ）法、オートクレーブ（ＡＣ）法、フィラメントワインディング（ＦＷ）法、引抜成形法、真空バッグ（ＶＢ）法、遠心成形（ＣＣ）法、回転成形（ＲＭ）法、加圧バッグ（ＰＢ）法等の製造方法によって製造される。例えば、ユニットバスルームを構成する一般的な浴室用防水パンはＦＲＰ製品の一つであり、これはＳＭＣ法によって製造されるのが一般的である。こうして得られる防水パン等のＦＲＰ製品は軽量性、高強度性等の優れた特質を発揮する。
【０００３】
しかし、この種のＦＲＰ製品は、冬場にそれが日陰にあり、人がその表面に触れた場合には冷たさを感じやすく、夏場にそれが日なたにあり、人がその表面に触れた場合には熱さを感じやすいという不具合がある。このため、一般的な防水パンに対しては、その表面に発泡ポリウレタンフォーム等からなるバスマットを設けることがよく行われている。こうすることにより、バスマットの無数の気孔が熱の移動を阻害するため、冷感を生じ難いという温感効果を生じる。なお、ベランダ、バルコニー等の床材をこれらと同様の構成とすれば、熱感を生じ難いという温感効果も生じると考えられる。ところが、こうして温感効果を得ようとすれば、発泡ポリウレタンフォーム等からなる別体のマットをわざわざ表面に設けなければならず、使用者に面倒な作業を強いてしまう。
【０００４】
この点、特許文献１には、ＦＲＰ製であるとともに、無数の気孔を有する断熱部を有する防水パンが開示されている。この防水パンにおいては、断熱部が一体になっているため、使用者が面倒を感じることなく、温感効果を享受することが可能になる。また、この防水パンは、ＦＲＰ製であることから、軽量性、高強度性等の優れた特質も発揮する。
【０００５】
一方、便座においては、発泡プラスチックからなるもの（特許文献２）、合成樹脂製の基部と、この基部の表面に一体に設けられ、無数の気孔を有して構成された断熱部とからなるもの（特許文献３）が提案されている。また、そのような断熱部の表面に織布、発泡エラストマー状高分子材料等の表皮材をさらに設けた便座も提案されている（特許文献４、５）。これらの便座においても、無数の気孔を有する発泡プラスチックや断熱部が便座そのものであったり、便座と一体になっているため、使用者が面倒を感じることなく、温感効果を享受することが可能になる。
【０００６】
また、特許文献６には、素地に多孔質粒を混合して焼結させた温感部材が提案されている。この温感部材は、素地が多孔質の状態でセラミックス製の基部となるため、その多孔質の基部が熱伝導率を低下させ、上記と同様の温感効果を生じると考えられる。
【０００７】
他方、特許文献７には、ＦＲＰ製の基部と、この基部の表面に一体に設けられ、シラスバルーンを有して構成された保温層と、この保温層の表面に一体に設けられたゲルコート層とからなるＦＲＰ製品が開示されている。このＦＲＰ製品はシラスバルーンが内部に気孔を有し、各気孔が熱の移動を阻害するため、保温効果を発揮すると考えられる。
【０００８】
【特許文献１】実開平５−５７２２３号公報
【特許文献２】特開昭５６−１４３１２２号公報
【特許文献３】特開昭６０−２３２１２０号公報
【特許文献４】特開２０００−１５２８９５号公報
【特許文献５】特開２００１−２４５８２３号公報
【特許文献６】特開平１０−８２１６４号公報
【特許文献７】特開２０００−１６７９４０号公報
【発明の開示】
【発明が解決しようとする課題】
【０００９】
しかし、上記特許文献１開示の防水パンは、断熱部が厚さ方向の中間に設けられたり、裏側に設けられているだけであり、人が直接触れる表面で温感効果を十分に発揮することができない。
【００１０】
一方、上記特許文献２〜５開示の便座等は、全体が発泡プラスチックで構成されたり、基部が単に合成樹脂で構成されているにすぎないため、このままの構成では、軽量性の面では満足できるかもしれないが、強度に懸念を生じてしまう。
【００１１】
また、上記特許文献６開示の温感部材は、基部がセラミックス製であるため、温感効果及び強度や耐薬品性等の面では満足できるかもしれないが、軽量化に難点のある温感部材になってしまう。
【００１２】
他方、上記特許文献７開示のＦＲＰ製品は、ＨＬＵ法やＳＰＵ法で製造されるものであることから、ゲルコート層が必須になっており、しかもそのゲルコート層が０．２〜０．５ｍｍの厚みを有している。これは、型表面にゲルコート層を塗布する時、その塗布厚さを０．２ｍｍ未満にできないからである。このため、このＦＲＰ製品は、表面で温感効果を十分に発揮することができない。
【００１３】
本発明は、上記従来の実情に鑑みてなされたものであって、軽量性、高強度性等の優れた特質を維持しつつ、使用者が簡易に効果的な温感効果を享受できる温感部材を得ることを解決すべき課題としている。
【課題を解決するための手段】
【００１４】
本発明の製造方法は、繊維強化プラスチック製の基部を得る基部成形工程と、
無数の気孔を有して構成された断熱部を得る断熱部成形工程と、
該基部の表面に該断熱部を位置させ、繊維強化プラスチック製の基部と、該基部の表面に一体に設けられ、無数の気孔を有して構成された断熱部とからなる温感部材を得る完成工程とを備えていることを特徴とする。
【００１５】
温感部材は以上の本発明の製造方法によって製造可能である。
【００１６】
基部成形工程では、ＦＲＰ製の基部を得る。この基部成形工程としては、ハンドレイアップ（ＨＬＵ）法、スプレーアップ（ＳＰＵ）法、シートモールディングコンパウンド（ＳＭＣ）法、バルクモールディングコンパウンド（ＢＭＣ）法、注型（キャスト）成形法、プリフォームマッチドダイ（ＰＦＭＤ）法、コールドプレス（ＣＰ）法、レジントランスファーモールディング（ＲＴＭ）法、バキュームアシストレジントランスファーモールディング（ＶＡＲＴＭ）法、レジンインフュージョン（ＲＩＭＰ）法、オートクレーブ（ＡＣ）法、フィラメントワインディング（ＦＷ）法、引抜成形法、真空バッグ（ＶＢ）法、遠心成形（ＣＣ）法、回転成形（ＲＭ）法、加圧バッグ（ＰＢ）法等を採用することができる。これにより所定形状の基部が得られる。
【００１７】
断熱部成形工程では、無数の気孔を有して構成された断熱部を得る。この断熱部成形工程としては、多孔質の有機系又は無機系断熱部を製造する方法、無数の中空粒子等を含む有機系又は無機系断熱部を製造する方法等を採用することができる。例えば、多孔質の有機系断熱部を製造する方法としては、樹脂を発泡させた状態で硬化させる方法を採用することができる。また、無数の中空粒子等を含む有機系断熱部を製造する方法としては、中空粒子等を含む樹脂を硬化させる方法を採用することができる。これにより所定形状の断熱部が得られる。
【００１８】
完成工程では、基部の表面に断熱部を位置させ、ＦＲＰ製の基部と、この基部の表面に一体に設けられ、無数の気孔を有して構成された断熱部とからなる温感部材を得る。基部と断熱部とを別々に得る場合には、基部と断熱部とを一体とする。これにより所定形状の温感部材が得られる。
【００１９】
また、本発明の製造方法は、内部に気孔をもつ無数の気孔体を含む断熱部用シートモールディングコンパウンドと、強化用繊維を含む基部用シートモールディングコンパウンドとをプレス型内に設け、該断熱部用シートモールディングコンパウンド及び該基部用シートモールディングコンパウンドを加熱しつつプレス成形することにより、繊維強化プラスチック製の基部と、該基部の表面に一体に設けられ、無数の気孔を有して構成された断熱部とからなる温感部材を得ることを特徴とする。この製造方法によっても温感部材を製造することができる。
【００２０】
さらに、本発明の製造方法は、内部に気孔をもつ無数の気孔体を含む断熱部用ゲルコート液を成形型上に塗布し、該成形型上に第１断熱部を成形する第１工程と、
内部に気孔をもつ無数の気孔体を含む断熱部用パテを該第１断熱部上に塗布し、該第１断熱部と一体の第２断熱部を成形する第２工程と、
基部用樹脂を強化用繊維とともに該第２断熱部上に塗布し、繊維強化プラスチック製の基部と、該基部の表面に一体に設けられ、無数の気孔を有して構成された該第１断熱部及び該第２断熱部の断熱部とからなる温感部材を得る第３工程とを備えていることを特徴とする。この製造方法によっても温感部材を製造することができる。
【００２１】
上記の製造方法によって得られた温感部材の表面に薄い部分の厚みが０．１５ｍｍ未満の保護層を一体に設けることにより、繊維強化プラスチック製の基部と、この基部の表面に一体に設けられ、無数の気孔を有して構成された断熱部と、この断熱部の表面に一体に設けられ、薄い部分の厚みが０．１５ｍｍ未満の保護層とからなる温感部材を得ることができる。
【００２２】
なお、内部に気孔をもつ無数の気孔体を含む断熱部用塗料を基部の表面に塗布することもできる。これにより製造が容易になって製造コストの低廉化を実現できる。断熱部用塗料の塗布方法としては、公知のスプレー式、スクリーン式、浸漬式等を採用することができる。断熱部を点在させる場合には、スプレーによって断熱部用塗料を細かく点在させる方法、滴下によって断熱部用塗料を粗く点在させる方法、マスキングして断熱部用塗料を点在させる方法等を採用することができる。また、気孔体を散在させる方法として、気孔体を含まない塗料を塗布した後、気孔体を振り掛けることも可能である。
【００２３】
気孔体を用いて得られる温感部材は、人が直接又は保護層を介して触れる表面の断熱部に気孔体が含まれており、この気孔体の気孔が熱の移動を阻害する。このため、この温感部材は効果的な温感効果を発揮する。特に、製造時に気孔体が塗料中を浮上して断熱部の表面側に集合して含まれやすく、気孔体を大量に使用しなくても、効果的な温感効果が得られる。また、こうして得られる温感部材は、断熱部の表面側に気孔体が集合して存在しやすく、保護層がない温感部材においては、これらが凸状に表面側に突出して表面が滑り難いものとなる。この効果はこの温感部材を防水パンの洗い場に用いた場合に特に有効である。特に、中空粒子のみを採用して得られる温感部材は、中空粒子の中空部が常に閉気孔であるため、表面からの浸水をより確実に防止することができ、汚れにくい。
【００２４】
また、本発明の製造方法において、断熱部成形工程は、内部に気孔をもつ無数の気孔体を含む断熱部用シートモールディングコンパウンド（ＳＭＣ）をプレス型に設け、断熱部用ＳＭＣを加熱しつつプレス成形することが好ましい。これにより従来のＳＭＣ法と同様に温感部材を製造することができる。
【００２５】
発明者らの試験結果によれば、気孔体を塗料やＳＭＣ中に含ませる場合には、その塗料やＳＭＣの固形分１００重量部に対し、気孔体が１０質量部以上含まれることにより温感効果が顕著である。塗料やＳＭＣの固形分１００重量部に対し、気孔体が２０〜６０質量％含まれることが特に好ましい。
【００２６】
プレス型に強化用繊維を含む基部用ＳＭＣを設け、基部用ＳＭＣを加熱しつつプレス成形することにより、断熱部成形工程とともに基部成形工程及び完成工程を行うことが好ましい。この場合、基部成形工程、断熱部成形工程及び完成工程を同時に行うことができ、製造方法が極めて容易になって製造コスト低廉化を実現できる。
【００２７】
断熱部用ゲルコート液及び断熱部用パテを用いることによりハンドレイアップ法又はスプレーアップ法により温感部材を製造すれば、少数多品種の製品を比較的簡易に製造することができる。
【００２８】
温感部材は、繊維強化プラスチック製の基部と、該基部の表面に一体に設けられ、無数の気孔を有して構成された断熱部とからなる。
【００２９】
温感部材は、人が直接触れる表面の断熱部が無数の気孔を有しており、各気孔が熱の移動を阻害する。このため、例えば、冬場において人が表面に触れた場合に冷たさをより感じにくい。また、夏場において、人が表面に触れた場合に熱さをより感じにくい。すなわち、温感部材は効果的な温感効果を発揮する。
【００３０】
発明者らの知見によれば、体感される温感効果は、温感部材の熱伝導率よりもむしろその熱流束（単位時間・単位面積当たりの熱の移動量）と相関関係がある。例えば、医療分野においては、人の感覚は熱流束によって評価されている。
【００３１】
また、温感部材は、繊維強化プラスチック製の基部と、該基部の表面に一体に設けられ、無数の気孔を有して構成された断熱部と、該断熱部の表面に一体に設けられ、薄い部分の厚みが０．１５ｍｍ未満の保護層とからなる。
【００３２】
温感部材は、人が保護層を介して触れる表面の断熱部が無数の気孔を有しており、各気孔が熱の移動を阻害する。この際、保護層は薄い部分の厚みが０．１５ｍｍ未満であるため、熱流束が小さく、効果的な温感効果を発揮する。
【００３３】
また、温感部材はその際に電気やガス等のエネルギーを消費することはないため、ランニングコストも生じない。
【００３４】
さらに、温感部材においては、断熱部が一体になっているため、使用者が面倒を感じることなく、温感効果を享受することが可能になる。また、温感部材は基部が繊維強化プラスチック製であることから、軽量性、高強度性等の優れた特質も発揮する。
【００３５】
したがって、温感部材によれば、軽量性、高強度性等の優れた特質を維持しつつ、使用者が簡易に効果的な温感効果を享受することができる。
【００３６】
基部は一般的な繊維強化プラスチック（ＦＲＰ）製のものである。
【００３７】
断熱部は、基部の表面に一体に設けられ、無数の気孔を有して構成されている。温感部材のように断熱部が表面に剥き出しになっている場合、断熱部の表面を粗面化すれば、粗面化によってできる凹凸の凹部と人の肌との間に空気が存在しやすく、温感効果が高まる。また、断熱部の粗面によって、温感部材の表面を滑りにくくすることができる。断熱部をハニカム状にすることも可能である。
【００３８】
温感部材では、断熱部の表面に保護層が一体に設けられている。断熱部の気孔が表面に開いているとそこに汚れが蓄積するおそれがあるが、保護層はその気孔が表面に開くことを防止する。特に、断熱部の無数の気孔を後述する気孔体によって形成している場合にこの効果が大きい。内部に気孔をもつ気孔体を用いている場合、断熱部から露出している気孔体は使用によって割れてしまうこともあり、保護層がその割れを防止することができる。気孔体を含む断熱部用塗料を基部の表面に塗布した場合、気孔体が凸状に表面に突出しやすいことから、特にこの効果が顕著である。また、保護層は顔料を含むことにより意匠性を高めることができる。
【００３９】
保護層は薄い部分の厚みが０．１５ｍｍ未満である。発明者らの試験結果によれば、保護層は、薄い部分の厚みが０．１５ｍｍを超えると、保護層自体が大量の熱を吸収するため、熱流束が大きく、効果的な温感効果を発揮できない。保護層は薄い部分の厚みが０．１ｍｍ未満であることがより好ましい。
【００４０】
保護層は、表面が粗面化されていることが好ましい。保護層の表面を粗面化すれば、粗面化によってできる凹凸の凹部と人の肌との間に空気が存在しやすく、温感効果が高まる。また、保護層の粗面によって、温感部材の表面を滑りにくくすることができる。
【００４１】
保護層の表面を粗面化するためには、保護層は、無数の粒状物質と、各粒状物質を覆いながら表面に突出させて繋ぎとめるマトリックスとからなることができる。
【００４２】
粒状物質は中空ではなく、芯の詰まった中実のものである。これにより温感部材の表面の強度を確保することができる。この粒状物質としては、ナイロン、ウレタン、フェノール等の有機系のものの他、二酸化ケイ素、アルミナ等の無機系のものを採用することができる。粒状物質は、真球状であることが好ましいが、コスト面を考えれば、真球状でないものでもよい。
【００４３】
マトリックスは、断熱部と一体をなし、各粒状物質を覆いながら表面に突出させて繋ぎとめる。マトリックスが各粒状物質を覆っているため、マトリックスが親水性であれば、保護層が親水性になる。
【００４４】
マトリックスとしては、アクリルウレタン、アクリル、ウレタン、エポキシ等の合成樹脂を採用することができる。親水性のマトリックスを採用することが好ましい。本発明の温感部材の製造方法においては、硬化してマトリックスとなるマトリックス原料を用いる。
【００４５】
断熱部の表面に保護層を一体に設けるためには、基部及び断熱部を成形後、成形体に保護層用塗料をスプレー等によって塗布する手段を採用することができる。保護層は、スプレー塗布によって形成されることにより薄く形成され、好ましいものとなる。なお、基部及び断熱部又は断熱部とともに保護層用のシートを成形する手段も採用することができる。但し、厚さ０．１５ｍｍ以下のシートを準備することは困難であることから、スプレーによって保護層を形成することが好ましい。
【００４６】
断熱部は強化用繊維を含むことが好ましい。これにより温感部材の強度をより高くすることができる。そして、プレス成形によって温感部材を製造するのであれば、保護層の有無にかかわらず、強化用繊維によって温感部材の表面性状が損なわれることはない。
【００４７】
気孔内は、空気等の気体が充満していてもよく、真空であってもよい。気孔内に空気が存在していることが好ましい。気孔内に空気が存在している断熱部は製造が容易であり、製造コストの低廉化を実現できる。
【００４８】
また、気孔は、連続気孔であってもよいが、独立気孔であることが好ましい。断熱部の表面に保護層がない場合、連続気孔の断熱部は、表面から浸水等を生じ、汚れ易い。これに対し、断熱部の表面に保護層がない場合であっても、独立気孔は、表面に開口せずに内部が閉じ込められていることから、大きな温感効果が得られやすい。また、この場合、独立気孔の断熱部は、表面からの浸水をより確実に防止することができ、汚れにくい。断熱部の表面に保護層がある場合には、連続気孔による不具合は解消される。断熱部はそのような独立気孔が密に存在していることが好ましく、特に最密に存在していることが好ましい。独立気孔の密度が高い程、温感効果が高くなる。
【００４９】
断熱部の気孔は、無数の気孔体の内部のものを含み得る。気孔体とは、内部に気孔をもつ粒子又は繊維をいう。気孔体の内部の気孔によって断熱部の気孔を確保すれば、断熱部中の気孔体の量によって気孔量を確実に確保することができることから、温感部材の温感効果が安定する。
【００５０】
また、断熱部の気孔は、各気孔体間のものを含み得る。各気孔体が互いの間に気孔を有しておれば、断熱部の気孔率が上がり、温感部材はより優れた温感効果を奏することができる。
【００５１】
気孔体としては、中空粒子、中空繊維及び多孔質粒子の少なくとも１種を採用することができる。すなわち、中空粒子のみを採用する場合と、中空繊維のみを採用する場合と、多孔質粒子のみを採用する場合と、中空粒子及び中空繊維を採用する場合と、中空繊維及び多孔質粒子を採用する場合と、中空粒子及び多孔質粒子を採用する場合と、中空粒子、中空繊維及び多孔質粒子を採用する場合とがある。
【００５２】
中空粒子とは、非吸水性の球状又は略球状の殻内に密閉された中空部をもつ粒子である。中空粒子の中空部によって断熱部の気孔を確保すれば、その気孔は独立気孔となる。中空部内は、空気等の気体が充満していてもよく、真空であってもよい。無機系の中空粒子であってもよく、有機系の中空粒子であってもよい。無機系の中空粒子としては、平均粒径が数１０μｍ程度のガラスバルーン、シリカバルーン、石英ガラスバルーン、フライアッシュ、シラスバルーン、アルミナバルーン等を採用することができる。有機系の中空粒子としては、平均粒径が数１０μｍ程度のウレタンバルーン、フェノールバルーン、ポリアミドバルーン等を採用することができる。
【００５３】
中空繊維とは、非吸水性の筒状の殻内に両端が開放された中空部をもつ繊維である。中空繊維の中空部によって断熱部の気孔を確保しても、その気孔は個々には連続せず、やはり独立気孔となる。中空部内は、空気等の気体が充満していてもよく、真空であってもよい。無機系の中空繊維であってもよく、有機系の中空繊維であってもよい。無機系の中空繊維としては、直径が数１０μｍ程度の中空ガラス繊維、中空シリカ繊維、中空石英ガラス繊維等を採用することができる。有機系の中空繊維としては、直径が数１０μｍ程度の中空ポリエステル繊維、中空アクリル繊維等を採用することができる。
【００５４】
多孔質粒子とは、それ自体が多孔質の材料で構成された粒子である。多孔質によって形成される気孔は、密閉されたものであってもよく、開放されたものであってもよい。無機系の多孔質粒子であってもよく、有機系の多孔質粒子であってもよい。無機系の多孔質粒子としては、微細に発泡したセラミックスの粉砕物、珪藻土、シリカゲル、軽石粉等を採用することができる。有機系の多孔質粒子としては、微細に発泡した樹脂の粉砕物等を採用することができる。また、特開２００２−２８５６９５号公報等に開示されたものでもよい。
【００５５】
温感部材は、浴室用防水パン、浴槽、壁パネル、天井パネル、カウンター、ベランダやバルコニーやリビング等の床材、手摺、椅子、便座、樹脂タイル等に具体化可能である。ユニットバスルームを構成する防水パンのうち、洗い場部分に本発明を適用することが特に効果的である。人が裸足でその上に居るとしても、温感効果によってここちよく過ごすことが可能になる。
【００５６】
発明者らの試験結果によれば、温感部材を５°Ｃに維持した場合、３３°Ｃの物体、例えば足裏との間におけるその温感部材の熱流束のピークが６５００Ｗ／ｍ2以下であれば、その温感部材は十分な温感効果を発揮する。また、温感部材を２３°Ｃに維持した場合、３３°Ｃの物体、例えば足裏との間におけるその温感部材の熱流束のピークが３０００Ｗ／ｍ2以下であれば、その温感部材は十分な温感効果を発揮する。
【００５７】
温感部材は、それ自体が防水パン等に成形されてもよく、不定形の板状又はタイル状に成形されて既設の防水パン等上に貼着されてもよい。温感部材を予め防水パン等に成形する場合には、既設の防水パン等に替えてこの温感部材からなる防水パン等を施工することにより、温感効果の享受が可能になる。他方、温感部材を不定形の板状又はタイル状に成形する場合には、この温感部材を既設の防水パン等のＦＲＰ製品上に貼着することにより、簡易に温感効果を享受することが可能になる。新築の住宅等においては、前者の施工方法が便宜であり、住宅等のリフォームにおいては、後者の施工方法が便宜である。
【００５８】
温感部材を不定形の板状に成形する場合には、所定形状に切断して既設のＦＲＰ製品上に貼着すればよい。この場合、リフォームの現場においてその温感部材を切断することは困難であるため、浴室用防水パンの洗い場等の大きさを採寸し、温感部材をその洗い場等の大きさに工場内で裁断しておくことが好ましい。この場合、排水口等の位置も工場内で切り抜いておくことが好ましい。
【００５９】
また、板状の温感部材をリフォームの現場で容易に切断できるように、温感部材の肉厚を薄くする凹溝を形成しておくこともできる。この凹溝は基部に形成されていることが好ましい。
【００６０】
温感部材をタイル状に成形する場合には、その温感部材を整列させて既設のＦＲＰ製品上に貼着すればよい。運搬の容易性のためにはタイル状の温感部材が便宜である。
【００６１】
断熱部用シートは、温感部材の断熱部を貼着によって構成することができる。この断熱部用シートは無数の気孔を有して構成され得る。また、この断熱部用シートは、無数の気孔を有して構成された断熱部と、この断熱部の表面に一体に設けられ、薄い部分の厚みが０．１５ｍｍ未満の保護層とからなり得る。これらの断熱部用シートは上記断熱部成形工程等によって製造可能である。断熱部用シートは不定形の板状若しくはシート状又はタイル状に製造され得る。この断熱部用シートを既設の防水パン等のＦＲＰ製品上に貼着することにより、簡易に温感効果を享受することが可能になる。住宅等のリフォームにおいてはこれが便宜である。
【００６２】
浴室用防水パンの改修方法は、既設の浴室用防水パン上に断熱部用シートを貼着し得る。これにより、既設の防水パンをリフォームにより温感部材としての防水パンに容易に変更することができる。断熱部用シートを不定形の板状又はシート状に成形する場合には、所定形状に切断して既設の防水パン上に貼着すればよい。板状又はシート状の断熱部用シートをリフォームの現場で容易に切断できるように、断熱部用シートの肉厚を薄くする凹溝を形成しておくこともできる。この凹溝は基部側であることが好ましい。断熱部用シートをタイル状に成形する場合には、その断熱部用シートを整列させて既設の防水パン上に貼着すればよい。運搬の容易性のためには、タイル状の断熱部用シート又は可撓性のある断熱部用シートが便宜である。
【００６３】
断熱部用シートを不定形の板状又はシート状に成形する場合、リフォームの現場においてその断熱部用シートを切断することは困難であるため、浴室用防水パンの洗い場の大きさを採寸し、断熱部用シートをその洗い場の大きさに工場内で裁断しておくことが好ましい。この場合、排水口の位置も工場内で切り抜いておくことが好ましい。
【００６４】
温感部材や断熱部用シートを貼着するための接着剤としては、弾性を有するウレタン系、シリコーン系等のものが好ましい。これにより既設のＦＲＰ製品の凹みや撓みに温感部材や断熱部用シートを追従させることができる。温感部材や断熱部用シートの縁部にはシリコーンゴム等のコーキング剤を設けることもできる。
【発明を実施するための最良の形態】
【００６５】
以下、本発明を具体化した実施例１〜１３等を図面を参照しつつ説明する。
（実施例１）
【００６６】
実施例１では、温感部材として、以下の製造方法により、浴室用防水パンを製造する。まず、図１に示すように、ＳＭＣ法による基部成形工程Ｓ１０において、基部用ＳＭＣ製造工程Ｓ１１を行い、図２に示す基部用ＳＭＣ１０を得る。基部用ＳＭＣ１０の調合を表１に示す。なお、充填剤としては、炭酸カルシウムの他、水酸化アルミニウム、フリット粉末等を採用することもできる。
【００６７】
【表１】
2008307901.tif 000003
【００６８】
下型１ａ及び上型１ｂからなるプレス型１を用意し、このプレス型１のキャビティ２内に複数枚の基部用ＳＭＣ１０を設ける。なお、下型１ａ及び上型１ｂにはそれぞれキャビティ２内に突出する押出ピン１ｃ、１ｄが設けられている。
【００６９】
そして、図１に示す基部成形工程Ｓ１０において、プレス成形工程Ｓ１２を行う。この際、図３に示すように、上型１ｂを下型１ａに向けて下降することにより、各基部用ＳＭＣ１０を８０〜１５０°Ｃの温度で加熱しつつ、５〜１５０ｋｇｆの加圧力でプレス成形する。この状態で２〜７分間保持した後、図４に示すように、型開きを行う。そして、押出ピン１ｃ、１ｄによりＦＲＰ製の基部５を押す。こうして、図５に示すように、厚さが６ｍｍの基部５を得る。
【００７０】
一方、中空粒子として、最小粒径５μｍ、最大粒径１００μｍ及び平均粒径４０μｍの市販のガラスバルーン７（図７参照）を用意する。このガラスバルーン７を高耐候性シリコーン樹脂塗料中に５体積％添加し、断熱部用塗料を得る。そして、基部５の表面を上方にし、図１に示す断熱部成形工程及び完成工程Ｓ２０において、図６に示すように、基部５の表面側に断熱部用塗料をスプレーにより６０μｍ又は４４０μｍで塗布する。この後、断熱部用塗料６を乾燥させ、図７に示すように、断熱部６とする。この際、ガラスバルーンは、非吸水性の球状又は略球状の殻７ｂ内に空気を充満させて密閉された中空部７ａをもっているため、ガラスバルーン７が高耐候性シリコーン樹脂塗料内を浮く方向に移動し、断熱部６には人が触れる表面側にガラスバルーン７が存在することとなる。こうして、断熱部成形工程及び完成工程Ｓ２０を同時に行うことができ、製造が容易になって製造コストの低廉化を実現できる。
【００７１】
この状態で防水パンとする。この防水パンは、ＦＲＰ製の基部５と、この基部５の表面に一体に設けられた断熱部６とからなる。断熱部６は、ガラスバルーン７が殻７ｂ内に空気を充満させた中空部７ａをもつため、それらの中空部７ａが無数の気孔７ａを構成している。各気孔７ａは独立気孔である。また、各ガラスバルーン７間にも気孔１３が存在する。
【００７２】
この防水パンでは、人が直接触れる表面の断熱部６が無数の気孔７ａ、１３を有しており、各気孔７ａ、１３が熱の移動を阻害する。このため、この防水パンは、冬場において人が表面に触れた場合に冷たさを感じにくく、効果的な温感効果を発揮する。特に、この防水パンは、断熱部６の気孔７ａが表面に開口しない独立気孔であるため、大きな温感効果が得られやすい。また、この防水パンは、製造時にガラスバルーン７が高耐候性シリコーン樹脂塗料中を浮上して断熱部６の表面に集合して含まれやすく、ガラスバルーン７を大量に使用しなくても、効果的な温感効果が得られる。また、この防水パンはその際に電気やガス等のエネルギーを消費することはないため、ランニングコストも生じない。
【００７３】
また、この防水パンは、断熱部６の表面側にガラスバルーン７が集合して存在しやすく、これらが凸状に表面に突出して表面が滑り難いものとなっている。このため、この防水パンは使用者にとって安全であるという効果も奏する。また、気孔７ａが独立気孔の断熱部６は、表面からの浸水をより確実に防止することができ、汚れにくい。
【００７４】
また、この防水パンにおいては断熱部６が一体になっているため、使用者は従来のようなバスマットを設ける必要性がなく、面倒さを感じない。また、この防水パンは、基部５がＦＲＰ製であることから、軽量性、高強度性等の優れた特質も発揮する。
【００７５】
したがって、この防水パンによれば、軽量性、高強度性等の優れた特質を維持しつつ、使用者が簡易に効果的な温感効果を享受することができる。
（実施例２）
【００７６】
実施例２では、実施例１の防水パンを用意するとともに、公知のウレタン塗料を保護層用塗料として用意する。そして、実施例１の防水パンの断熱部６の表面に保護層用塗料をスプレーによって塗布し、図８に示すように、２０〜１００μｍの厚さの非透水性の保護層９を形成する。
【００７７】
こうして得られた防水パンは、ＦＲＰ製の基部５と、この基部５の表面に一体に設けられた断熱部６と、断熱部６の表面に一体に設けられた保護層９とからなる。防水パンの断面写真を図９に示す。保護層９の表面は断熱部６の表面に存在するガラスバルーン７によって粗面化されている。
【００７８】
この防水パンは、人が保護層９を介して触れる表面の断熱部６が無数の気孔７ａ、１３を有しており、各気孔７ａ、１３が熱の移動を阻害する。この際、保護層９は全体が２０〜１００μｍであるため、熱流束が小さい。また、保護層９が粗面化されているため、凹部と人の肌との間に空気が存在しやすい。このため、この防水パンは優れた温感効果を発揮する。
【００７９】
また、この防水パンは、断熱部６の表面に保護層９が一体に設けられているため、ガラスバルーン７が使用によって割れることを保護層９が防止し、汚れが蓄積することを防止している。また、保護層９の粗面によって、防水パンの表面を滑りにくくすることができる。他の作用効果は実施例１と同様である。
（実施例３）
【００８０】
実施例３では、ガラスバルーン７を高耐候性シリコーン樹脂塗料中に４０体積％添加し、断熱部用塗料を得る。他の条件は実施例２と同様である。こうして、図１０に示す防水パンを得る。
【００８１】
この防水パンでは、断熱部用塗料中のガラスバルーン７の割合が多いため、断熱部６は独立気孔の気孔７ａが密に存在している。このため、この防水パンは実施例２のものよりも温感効果が高い。他の作用効果は実施例２と同様である。
（実施例４）
【００８２】
実施例４では、多孔質粒子として珪藻土１２を用意し、高耐候性シリコーン樹脂塗料中にガラスバルーン７を２．５体積％及び珪藻土１２を２．５体積％添加し、断熱部用塗料を得る。他の条件は実施例２と同様である。こうして、図１１に示す防水パンを得る。
【００８３】
こうして得られる防水パンの断熱部６は、ガラスバルーン７が殻７ｂ内に空気を充満させた中空部７ａをもつとともに、珪藻土１２も内部に微細な気孔１２ａをもつため、これらの中空部７ａ及び気孔１２ａが無数の気孔７ａ、１２ａを構成している。このため、この防水パンにおいても、実施例１〜３と同様の作用効果を奏することができる。
（実施例５）
【００８４】
実施例５では、ガラスバルーン７に代え、外径２μｍ、最小長さ５μｍ、最大長さ５０μｍ及び平均長さ３０μｍの市販の中空ポリエステル繊維８を用いる。他の条件は実施例２と同様である。こうして、図１２に示す防水パンを得る。
【００８５】
こうして得られる防水パンの断熱部６は、中空ポリエステル繊維８が内部に空気を充満させた中空部８ａをもつため、それらの中空部８ａが無数の気孔８ａを構成している。各気孔８ａは独立気孔である。このため、この防水パンも実施例２のものと同様の作用効果を奏することができる。
（実施例６）
【００８６】
実施例６では、図１３に示すように、ＳＭＣ法による基部成形工程、断熱部成形工程及び完成工程Ｓ３０を行う。まず、表１に示す調合により、基部用ＳＭＣ製造工程Ｓ３１を行い、図１４に示す基部用ＳＭＣ１０を得る。
【００８７】
また、図１３に示すように、表１に示す調合により、断熱部用ＳＭＣ製造工程Ｓ３２を行い、図１４に示す断熱部用ＳＭＣ１１を得る。
【００８８】
そして、プレス型１のキャビティ２内において、完成品としての防水パンの表面を構成するように１枚又は複数枚の断熱部用ＳＭＣ１１を設ける。この後、それらの断熱部用ＳＭＣ１１上にさらに複数枚の基部用ＳＭＣ１０を設ける。次いで、実施例２と同様、図１５に示すように、図１３に示すプレス成形工程Ｓ３３を行う。他の条件は実施例２と同様である。こうして、図１６に示す防水パンを得る。
【００８９】
こうして得られた防水パンは、ＦＲＰ製の基部５と、この基部５の表面に一体に設けられた断熱部６とからなる。断熱部６は、ガラスバルーン７が殻７ｂ内に空気を充満させた中空部７ａをもつため、それらの中空部７ａが無数の気孔７ａを構成している。各気孔７ａは独立気孔である。
【００９０】
このため、この防水パンも実施例２のものと同様の作用効果を奏することができる。また、この防水パンでは、プレス成形工程Ｓ３３により断熱部６を形成していることからガラスバルーン７が表面に突出していない。このため、この防水パンでは、保護層９を省略しても、ガラスバルーン７が割れ難い。
【００９１】
また、この防水パンは、断熱部６が強化用繊維を含むため、強度がより高まっている。そして、プレス成形によって防水パンを製造しているため、強化用繊維によって防水パンの表面性状は損なわれない。
【００９２】
さらに、この製造方法では、基部成形工程、断熱部成形工程及び完成工程Ｓ３０を同時に行うことができ、製造方法が極めて容易になって製造コストの低廉化を実現できる。
（実施例７）
【００９３】
実施例７では、実施例６のガラスバルーン７に代え、実施例５の中空ポリエステル繊維８を用いる。他の条件は実施例６と同様である。こうして、図１７に示す防水パンを得る。こうして得られる防水パンにおいても実施例６のものと同様の作用効果を奏することができる。
（実施例８）
【００９４】
実施例８では、実施例６の断熱部６の表面に実施例２の保護層９を形成する。他の条件は実施例６と同様である。こうして、図１８に示す防水パンを得る。不織布に未硬化のウレタンを含浸させた保護層用のシートを予め用意し、この保護シートを図１４に示すプレス型１の下型１ａ上に被せておくことも可能である。こうして得られる防水パンでは、保護層９によりガラスバルーン７がより一層割れ難く、汚れ難くなっている。他の作用効果は実施例６と同様である。
（実施例９）
【００９５】
実施例９では、実施例８のガラスバルーン７に代え、実施例５の中空ポリエステル繊維８を用いる。他の条件は実施例８と同様である。こうして、図１９に示す防水パンを得る。こうして得られる防水パンにおいても実施例８のものと同様の作用効果を奏することができる。
（実施例１０）
【００９６】
実施例１０では、図２０に示すように、ＳＭＣ法による基部成形工程Ｓ４０において、基部用ＳＭＣ製造工程Ｓ４１及びプレス成形工程Ｓ４２を行い、図５に示す基部５を得る。また、図２０に示すように、ＳＭＣ法による断熱部成形工程Ｓ５０において、断熱部用ＳＭＣ製造工程Ｓ５１及びプレス成形工程Ｓ５２を行い、図６に示す断熱部６を得る。そして、この断熱部６の表面に実施例２と同様に保護層９を形成する。
【００９７】
そして、図２０に示すように、完成工程Ｓ６０において、基部５の表面に断熱部６の裏面側を接着し、図８に示す防水パンを得る。他の条件は実施例２と同様である。こうして得られる防水パンにおいても実施例２のものと同様の作用効果を奏することができる。
（実施例１１）
【００９８】
実施例１１では、実施例６の防水パンを用意するとともに、マトリックス原料として親水性アクリルウレタン塗料と、粒状物質として、ＪＩＳＺ８８０１に基づく公称目開き１２５μｍの金属製網ふるいの網下かつ公称目開き９０μｍの金属製網ふるいの網上のナイロンパウダ１８とを用意する。なお、ナイロンパウダ１８は必ずしも真球状ではない。親水性アクリルウレタン塗料はアクリルウレタン２液タイプの原液を溶剤であるシンナーによって希釈したものであり、これは加熱によって硬化する。親水性アクリルウレタン塗料は透明であっても、有色であってもよい。
【００９９】
親水性アクリルウレタン塗料１００質量部に対してナイロンパウダ１８を２５重量部を添加して保護層用塗料を調製する。そして、この保護層用塗料を実施例６の防水パンの断熱部６の表面にスプレーによって塗布し、親水性アクリルウレタン塗料を硬化させる。こうして、保護層９を形成し、防水パンが得られる。
【０１００】
この防水パンの保護層９は、図２１及び図２２に示すように、無数のナイロンパウダ１８と、親水性アクリルウレタン塗料が硬化することにより断熱部６と一体をなし、各ナイロンパウダ１８を覆いながら表面に突出させて繋ぎとめるマトリックス９ａとからなる。マトリックス９ａの厚み（ナイロンパウダ１８によって突出していない箇所）は、６０〜７０μｍであり、ナイロンパウダ１８の平均粒径の５２〜６１％である。また、保護層９は、９００〜２０００個／ｃｍ2の割合でナイロンパウダ１８が突出している。
【０１０１】
こうして得られた防水パンでは、保護層９は、無数のナイロンパウダ１８と、各ナイロンパウダ１８を覆いながら表面に突出させて繋ぎとめるマトリックス９ａとからなる。保護層９の表面はナイロンパウダ１８によって粗面化されている。このため、この防水パンは、粗面化によってできる凹凸の凹部と人の肌との間に空気が存在しやすく、温感効果が高まっている。また、保護層９の粗面によって、防水パンの表面を滑りにくくすることができる。そして、保護層９のナイロンパウダ１８が公称目開き１２５μｍのふるいの網下かつ公称目開き９０μｍのふるいの網上の範囲内のものであるため、上記温感効果を維持できるのである。
【０１０２】
また、この防水パンは、保護層９が９００〜２０００個／ｃｍ2の割合でナイロンパウダ１８を突出させているため、滑り難い特性を表面に有しているとともに、人との接触面積が小さくて温感効果が向上している。また、この防水パンによれば、接触時に痛みを生じることもない。
【０１０３】
また、マトリックス９ａの厚みが６０〜７０μｍと薄いため、保護層９の吸収する熱量がわずかであるため、熱流束の増大を抑制することができる。また、こうであるため、保護層用塗料を１回スプレーすることによって保護層９を形成することができ、優れた生産性により、この点でも安価な製造コストも実現している。
【０１０４】
さらに、この防水パンは、マトリックス９ａが親水性であるため、表面に残る水が広がりやすく、早期に乾燥することとなる。このため、防水パンの性能が水によって阻害された状態から早期に回復することができる。他の作用効果は実施例２と同様である。
（実施例１２）
【０１０５】
実施例１２では、以下の製造方法により温感部材としてのユニットバスの防水パンを製造する。
【０１０６】
まず、図２３に示すように、第１工程Ｓ３０において、断熱部用ゲルコート液を得る。この断熱部用ゲルコート液の調合を表２に示す。中空粒子としては、実施例１のガラスバルーン７を用いる。但し、ここで用いられるガラスバルーン７は耐圧強度がさほど高くないものでもよい。なお、発明者らの試験結果によれば、吹き付け可能にガラスバルーン７を多くする場合、不飽和ポリエステル樹脂１００質量部に対してガラスバルーン７を２０質量部添加した断熱部用ゲルコートを採用できる。
【０１０７】
【表２】
2008307901.tif 000004
【０１０８】
図２４（Ａ）に示すように、この断熱部用ゲルコート液を成形型７０上にスプレーによって吹き付けて塗布し、成形型７０上に厚みが０．３〜０．５ｍｍの第１断熱部６１を成形する。第１断熱部６１の厚みを０．３〜０．５ｍｍとしたのは、表面性能確保のために最低限必要だからである。
【０１０９】
この後、図２３に示すように、第２工程Ｓ４０において、断熱部用ゲルコート液で用いたガラスバルーン７を用い、断熱部用パテを得る。この断熱部用パテの調合も表２に示す。なお、発明者らの試験結果によれば、刷毛塗り又はこて塗り可能にガラスバルーン７を多くする場合、不飽和ポリエステル樹脂１００質量部に対してガラスバルーン７を２０〜４０質量部添加した断熱部用パテを採用できる。
【０１１０】
図２４（Ｂ）に示すように、この断熱部用パテを第１断熱部６１上に刷毛塗り又はこて塗りによって塗布し、成形型７０上に第１断熱部６１と一体の第２断熱部６２を厚みが２±０．５ｍｍで成形する。第２断熱部６２の厚みを２±０．５ｍｍとしたのは実施例１〜１１と同様の理由による。
【０１１１】
さらに、図２３に示すように、第３工程Ｓ５０において、通常のハンドレイ・スプレーアップ法で用いる基部用樹脂を得る。この基部用樹脂の調合も表２に示す。
【０１１２】
図２４（Ｃ）に示すように、一定量のグラスファイバー(１inch)を散布しながら基部用樹脂を第２断熱部６２上にスプレーによって塗布し、成形型７０上に第１断熱部６１及び第２断熱部６２と一体の基部５を厚みが２ｍｍ以上で成形する。基部５の厚みを２ｍｍ以上としたのは、成形品の要求強度を満足させる理由による。なお、基部５の成形は、基部用樹脂をスプレーすることの他、予めシート状にしておいた基部用樹脂を積層するハンドレイアップ法や、第２断熱部６２の上にキャビティを保つメス型を被せ、そのキャビティ内に基部用樹脂を充填するキャスティング法等を採用することもできる。
【０１１３】
そして、図２５に示すように、中間体６を成形型７０から脱型する。中間体６は第１断熱部６１、第２断熱部６２及び基部５からなる。基部５はＦＲＰ製であり、基部５の表面側には、無数のガラスバルーン７の中空部７ａ及び各ガラスバルーン７間等に存在する気泡による無数の気孔７ａ、１３を有して構成された第１断熱部６１及び第２断熱部６２からなる断熱部６０が一体に設けられている。
【０１１４】
また、図２３に示すように、第４工程Ｓ６０において、実施例１１と同様の保護層用塗料を調製し、この保護層用塗料を中間体６の表面にスプレーによって塗布し、親水性アクリルウレタン塗料を硬化させる。こうして、図２６に示すように、薄い部分の厚みが０．１５ｍｍ未満の保護層９を形成し、防水パンが得られる。こうして得られた防水パンにおいても、実施例１〜１１と同様の作用効果を奏することができる。
【０１１５】
なお、上記実施例１〜１２の温感部材は防水パンであることから、温感効果は冬場の冷感の回避として発揮されるが、温感部材をベランダやバルコニーの床タイル等に適用した場合には、温感効果が夏場の熱感の回避として発揮されることはいうまでもない。
【０１１６】
図２７に示すように、以上の温感部材である防水パン５５は、壁パネル５６ａ〜５６ｃ、浴槽５７、カウンタ５８、シャワー装置５９ａ、水栓５９ｂ等とともにユニットバスルームを構成する。このように、図２８に示すように、温感部材を予め防水パン５５に成形する場合には、既設の防水パン等に替えてこれらの防水パン５５を施工することにより、温感効果の享受が可能になる。新築の住宅等においては、この施工方法が便宜である。
【０１１７】
他方、図２９に示すように、以上の温感部材を用いて既設の防水パン６６を改修することも可能である。すなわち、温感部材６５を不定形の板状に成形する場合には、温感部材６５を所定形状に切断して既設の防水パン６６上に貼着することができる。この際、防水パン６６の洗い場の大きさを採寸し、温感部材６５をその洗い場の大きさに工場内で裁断しておく。この場合、排水口等の位置も工場内で切り抜いておく。基部５の裏面に凹溝５ａを凹設することも可能である。また、接着剤６７として、弾性を有するウレタン系、シリコーン系等のものを用いる。これにより、既設の防水パン６６を交換する必要なく、簡易に温感効果を享受することが可能になる。また、弾性を有する接着剤６７を採用していることから、既設の防水パン６６の凹みや撓みに温感部材６５を追従させることができる。住宅等のリフォームにおいては、この施工方法が便宜である。
（実施例１３）
【０１１８】
実施例１３では、図２０に示すように、ＳＭＣ法による断熱部成形工程Ｓ５０において、断熱部用ＳＭＣ製造工程Ｓ５１及びプレス成形工程Ｓ５２を行う。
【０１１９】
得られたものを図３０に示す厚さ２ｍｍの断熱部用シート６８とする。この断熱部用シート６８の構成は上記温感部材の断熱部６、６０と同様である。また、得られたものの表面に実施例１１と同様の保護層９を形成し、断熱部用シート６８とする。この断熱部用シート６８は、上記温感部材の断熱部６、６０と同様の断熱部と、この断熱部の表面に一体に設けられ、薄い部分の厚みが０．１５ｍｍ未満の保護層９とからなる。
【０１２０】
これらの断熱部用シート６８を用いて既設の防水パン６６を改修することも可能である。すなわち、断熱部用シート６８を不定形の板状に成形する場合には、断熱部用シート６８を所定形状に切断して既設の防水パン６６上に貼着することができる。この際、防水パン６６の洗い場の大きさを採寸し、断熱部用シート６８をその洗い場の大きさに工場内で裁断しておく。この場合、排水口等の位置も工場内で切り抜いておく。断熱部用シート６８の裏面に凹溝６８ａを凹設することも可能である。また、接着剤６７として、弾性を有するウレタン系、シリコーン系等のものを用いる。これにより、既設の防水パン６６を交換する必要なく、簡易に温感効果を享受することが可能になる。また、弾性を有する接着剤６７を採用していることから、既設の防水パン６６の凹みや撓みに断熱部用シート６８を追従させることができる。住宅等のリフォームにおいては、この施工方法が便宜である。
【０１２１】
上記のように、温感部材６５や断熱部用シート６８を既設の防水パン６６上に貼着する場合、温感部材６５や断熱部用シート６８を１枚物とすれば、継ぎ目がなく、優れた美観を呈することができる。しかし、この場合には運搬が困難になり、搬送コストが嵩むおそれがある。このため、温感部材６５や断熱部用シート６８は複数個に分割された状態で既設の防水パン６６上に貼着されることが好ましい。これにより、運搬が容易になり、搬送コストの低廉化を実現できる。例えば、図３１に示すように、温感部材６５や断熱部用シート６８を川の字に３分割し、これらを既設の防水パン６６上に貼着することができる。また、図３２に示すように、温感部材６５や断熱部用シート６８を田の字に４分割し、これらを既設の防水パン６６上に貼着することもできる。なお、図３１及び図３２に示す例は、温感部材６５や断熱部用シート６８が複数枚のタイルを有するような保護層９を示している。各タイルに相当するように、温感部材６５や断熱部用シート６８を１００ｍｍ×１００ｍｍ等のタイル状に成形する場合には、それらの温感部材６５や断熱部用シート６８を整列させて既設の防水パン６６上に貼着すればよい。
【０１２２】
また、図３３に示すように、既設の防水パン６６の中央部分において、複数枚に分割された温感部材６５や断熱部用シート６８の縁部には、シリコーンゴム等のコーキング剤６９を設けることもできる。一方、図３４に示すように、既設の防水パン６６の縁部が壁パネル５６ａ等や浴槽５７のエプロン５７ａと直角に接続されている場合には、温感部材６５や断熱部用シート６８を壁パネル５６ａ等やエプロン５７ａを当接させることができる。他方、図３５に示すように、既設の防水パン６６の縁部が壁パネル５６ａ等や浴槽５７のエプロン５７ａと湾曲しながら接続されている場合には、温感部材６５や断熱部用シート６８の縁部と壁パネル５６ａ等やエプロン５７ａとの間にコーキング剤６９を設けることが好ましい。これらにより、温感部材６５や断熱部用シート６８の厚みによる段差を解消し、美観の向上と水溜まりの防止とを実現することができる。
【０１２３】
（評価試験１）
上記温感効果を以下の評価試験１により確認した。まず、図３６に示すように、防水パンに人が足を乗せることを考慮し、荷重体２０を用意する。この荷重体２０は、質量５ｋｇの荷重本体２０ａと、この荷重本体２０ａの裏面に一体に形成された厚みが５ｍｍのウレタンフォームからなるシート２０ｂとからなる。また、測定板２１を用意する。この測定板２１は、５０ｍｍ×５０ｍｍ×１０ｍｍのシリコーン板と、このシリコーン板の裏面から１ｍｍ内部に埋め込んだ熱電対とからなる。さらに、支持板２２を用意する。この支持板２２は厚みが１０ｍｍのウレタンフォームからなる。
【０１２４】
一方、実施例６と同様、炭酸カルシウムのみを充填剤とした試験例１、炭酸カルシウムとガラスバルーン７との質量比が２：１の充填剤とした試験例２、炭酸カルシウムとガラスバルーン７との質量比が１：１の充填剤とした試験例３、炭酸カルシウムとガラスバルーン７との質量比が１：２の充填剤とした試験例４及びガラスバルーン７のみを充填剤とした試験例５の試験片Ｔを得る。各試験片Ｔの大きさは任意ではあるが、試験の便宜のために一応１００ｍｍ×１００ｍｍとする。
【０１２５】
そして、各試験片Ｔを冷蔵庫内で５°Ｃに１２時間以上保持する。この後、２５±１°Ｃの室内において、各支持板２２を敷き、その上に試験片Ｔを載せ、その上に恒温槽内で３７±１°Ｃに保持した荷重体２０及び測定板２１を載せる。
【０１２６】
測定板２１の熱電対による温度を擬似足温度（°Ｃ）として測定し、各試験片Ｔに測定板２１を接触させた直後からの接触時間（ｓｅｃ）と擬似足温度（°Ｃ）との関係を求める。結果を図３７に示す。
【０１２７】
また、図３７の各曲線の線形近似式を求め、それらの傾きを耐冷感指数（いかに冷たく感じるかの指数）とする。充填剤に占めるガラスバルーン７の混合比率（％）と耐冷感性との関係を求める。結果を図３８に示す。
【０１２８】
図３７及び図３８より、試験片２〜５は、試験片１に比べ、温感効果を有することがわかる。また、ガラスバルーン７の量が多くなれば、より温感効果が優れることがわかる。
【０１２９】
（評価試験２）
また、上記温感効果を以下の評価試験２により確認した。まず、実施例６と同様、以下の試験例６〜８の試験片を製造する。
【０１３０】
試験例６の試験片は基部用ＳＭＣ１０のみからなるものである。一方、試験例７の試験片は基部用ＳＭＣ１０及び断熱部用ＳＭＣ１１からなるものである。試験例８の試験片は試験例７の試験片上に保護層用塗料を塗布したものである。
【０１３１】
図３９に示すように、これら試験例６〜８の試験片Ｔを恒温槽（４０％Ｒｈ）に１２時間以上保持し、各試験片上に熱流束センサ（「VETELL CORPORATION」ＢＦ−０４（２５×２５ｍｍ））３０を載置する。熱流束センサ３０は図示しないアンプ（（有）インタークロス製「intercross-200」）を介してパソコン３１に接続されている。パソコン３１にはデータ処理ソフト（（有）インタークロス製「データアクディションシステムintercross-310D」）がインストールされている。
【０１３２】
一方、板状の擬似足（５０×５０×２０ｍｍ）３２を用意する。この擬似足３２は、シリコーンゴム製型取り用ＲＴＶゴム（信越化学工業（株）製信越シリコーン「ＫＥ−１２」）に硬化剤（信越化学工業（株）製「ＣＡＴ−ＲＭ」）を重量比１００：１で混合し、成形したものである。この擬似足３２を温度３５°Ｃの恒温水によって３３．０±０．３°Ｃまで暖める。
【０１３３】
各試験片Ｔ上の熱流束センサ３０上に擬似足３２を載置し、さらに擬似足３２上に４ｋｇの荷重３３を載置し、０．１秒毎に熱流束（Ｗ／ｍ2）を測定する。
【０１３４】
常温の室内において、各試験片Ｔを５°Ｃに維持して行った結果を図４０及び図４１に示し、各試験片Ｔを２３°Ｃに維持して行った結果を図４２及び図４３に示す。図４１及び図４３は、ピークの積分値（Ｊ／ｍ2）と３秒間の積分値とを示す。
【０１３５】
各試験片Ｔを５°Ｃに維持した場合、３３°Ｃの物体との間における熱流束は、図４０及び図４１に示される。通常のＦＲＰ製品と同様の試験例６の試験片Ｔのその熱流束はピークが６５００Ｗ／ｍ2を超えている。また、この試験例６の試験片Ｔのその熱流束の３秒間の積分値は１２０００Ｊ／ｍ2を超えている。
【０１３６】
これに対し、実施例６の防水パンと同様の試験例７、８の試験片Ｔのその熱流束はピークが６５００Ｗ／ｍ2以下である。また、これら試験例７、８の試験片Ｔのその熱流束の３秒間の積分値は１２０００Ｊ／ｍ2以下である。
【０１３７】
また、各試験片を２３°Ｃに維持した場合、３３°Ｃの物体との間における熱流束は、図４２及び図４３に示される。通常のＦＲＰ製品と同様の試験例６の試験片Ｔのその熱流束はピークが３０００Ｗ／ｍ2を超えている。また、この試験例６の試験片Ｔのその熱流束の３秒間の積分値は５０００Ｊ／ｍ2を超えている。
【０１３８】
これに対し、実施例６の防水パンと同様の試験例７、８の試験片Ｔのその熱流束はピークが３０００Ｗ／ｍ2以下である。また、これら試験例７、８の試験片Ｔのその熱流束の３秒間の積分値は５０００Ｊ／ｍ2以下である。
【０１３９】
したがって、試験例７、８の試験片Ｔは、試験例６の試験片Ｔよりも、熱流束が小さく、十分な温感効果を発揮していることがわかる。このため、試験例７、８の試験片Ｔと同様の防水パンは、足裏から奪われる熱が少ないため、光熱費を生じることなく、浴室に入った時の冷たさを緩和することがわかる。
【０１４０】
（評価試験３）
評価試験２で製造した試験例６及び試験例８の試験片を用意し、両試験片を５°Ｃに維持した後、被験者の左足を試験例８の試験片、右足を試験例６の試験片に１５秒間接する。この時の両足裏の温度分布をサーモグラフで測定した。被験者は成人である。
【０１４１】
この結果、右足の試験片に接した部分は２２°Ｃ、左足のその部分は２４°Ｃであった。つまり、１５秒後には、両足裏に２°Ｃの温度差が生じた。
【０１４２】
また、被験者の足裏の皮膚の低下温度の経時変化を比較した。結果を図４４に示す。図４４に示すように、試験例８の試験片は、試験例６の試験片よりも、足裏の皮膚温度低下が緩やかであり、時間が長い程、試験例８の試験片と試験例６の試験片とで皮膚温度に開きを生じることがわかる。そして、試験例８の試験片は、試験例６の試験片よりも、足裏から逃げる熱を約２５％低減できることがわかる。
【０１４３】
（評価試験４）
評価試験２で製造した試験例６及び試験例８の試験片を用意し、両試験片を５°Ｃに維持した後、被験者の血圧変動を比較した。被験者は６５歳以上の８人の成人である。８人の平均を図４５に示す。
【０１４４】
図４５に示すように、接した直後の血圧上昇は、試験例８の試験片では２５ｍｍＨｇであったのに対し、試験例６の試験片では３５ｍｍＨｇであり、試験例８の試験片は、試験例６の試験片に比べ、１０ｍｍＨｇ血圧上昇が低く、約３０％血圧上昇を低減できることがわかる。このため、試験例８の試験片と同様の防水パンによれば、高齢者の血圧変動を低減でき、より快適な入浴を実現することができる。
【産業上の利用可能性】
【０１４５】
本発明は、浴室用防水パン、浴槽、壁パネル、天井パネル、カウンター、ベランダやバルコニー等の床材等に利用可能である。
【図面の簡単な説明】
【０１４６】
【図１】実施例１、２に係る浴室用防水パンの製造方法を示す工程図である。
【図２】実施例１、２に係るプレス型等を示す断面図である。
【図３】実施例１、２に係るプレス型等を示す断面図である。
【図４】実施例１、２に係るプレス型等を示す断面図である。
【図５】実施例１、２に係る基部の断面図である。
【図６】実施例１、２に係り、保護層形成前の浴室用防水パンの断面図である。
【図７】実施例１に係る浴室用防水パンの要部拡大断面図である。
【図８】実施例２に係る浴室用防水パンの要部拡大断面図である。
【図９】実施例２に係り、浴室用防水パンの断面を示す２００倍の顕微鏡写真である。
【図１０】実施例３に係る浴室用防水パンの要部拡大断面図である。
【図１１】実施例４に係る浴室用防水パンの要部拡大断面図である。
【図１２】実施例５に係る浴室用防水パンの要部拡大断面図である。
【図１３】実施例６〜９に係る浴室用防水パンの製造方法を示す工程図である。
【図１４】実施例６〜９に係るプレス型等を示す断面図である。
【図１５】実施例６〜９に係るプレス型等を示す断面図である。
【図１６】実施例６に係る浴室用防水パンの要部拡大断面図である。
【図１７】実施例７に係る浴室用防水パンの要部拡大断面図である。
【図１８】実施例８に係る浴室用防水パンの要部拡大断面図である。
【図１９】実施例９に係る浴室用防水パンの要部拡大断面図である。
【図２０】実施例１０、１３に係る浴室用防水パン又は断熱部用シートの製造方法を示す工程図である。
【図２１】実施例１１の浴室用防水パンの模式拡大断面図である。
【図２２】実施例１１の浴室用防水パンの模式拡大断面図である。
【図２３】実施例１２の浴室用防水パンの製造方法を示すフローチャートである。
【図２４】実施例１２の浴室用防水パンの製造方法に係り、成形型等の模式断面図である。
【図２５】実施例１２の浴室用防水パンの製造方法に係り、中間体の模式拡大断面図である。
【図２６】実施例１２の浴室用防水パンの模式拡大断面図である。
【図２７】実施例１〜１２の浴室用防水パンを用いたユニットバスルームの斜視図である。
【図２８】実施例１〜１２の浴室用防水パンの斜視図である。
【図２９】実施例１〜１２の温感部材と既設の浴室用防水パンとの断面図である。
【図３０】実施例１３の断熱部用シートと既設の浴室用防水パンとの断面図である。
【図３１】浴室用防水パンの改修方法を示す斜視図である。
【図３２】浴室用防水パンの改修方法を示す斜視図である。
【図３３】浴室用防水パンの改修方法を示す断面図である。
【図３４】浴室用防水パンの改修方法を示す断面図である。
【図３５】浴室用防水パンの改修方法を示す断面図である。
【図３６】評価試験１の方法を示す模式断面図である。
【図３７】接触時間と擬似足温度との関係を示すグラフである。
【図３８】ガラスバルーンの混合比率と耐冷感性との関係を示すグラフである。
【図３９】評価試験２の方法を示す模式断面図である。
【図４０】評価試験２において、各試験片を５°Ｃに維持して行った場合、熱流束の平均値における経時変化を示すグラフである。
【図４１】評価試験２において、各試験片を５°Ｃに維持して行った場合、３秒後の積分値の平均値を示すグラフである。
【図４２】評価試験２において、各試験片を２３°Ｃに維持して行った場合、熱流束の平均値における経時変化を示すグラフである。
【図４３】評価試験２において、各試験片を２３°Ｃに維持して行った場合、３秒後の積分値の平均値を示すグラフである。
【図４４】評価試験３において、試験例６及び試験例８の試験片を５°Ｃに維持して行った場合、足裏の皮膚の低下温度の経時変化を示すグラフである。
【図４５】評価試験４において、試験例６及び試験例８の試験片を５°Ｃに維持して行った場合、血圧変動を示すグラフである。
【符号の説明】
【０１４７】
５…基部
６、１４、１５…断熱部
７ａ、８ａ、１２ａ…気孔
９…保護層
１８…粒状物質（ナイロンパウダ）
９ａ…マトリックス
７、８、１２…気孔体（７…ガラスバルーン、８…中空ポリエステル繊維、１２…珪藻土）
Ｓ１０、Ｓ３０、Ｓ４０…基部成形工程
Ｓ２０、Ｓ３０、Ｓ５０…断熱部成形工程
Ｓ２０、Ｓ３０、Ｓ６０…完成工程
１…プレス型
１１…断熱部用シートモールディングコンパウンド
１０…基部用シートモールディングコンパウンド
６８…断熱部用シート
６６…既設の浴室用防水パン
【図１】
2008307901.tif 000005
【図２】
2008307901.tif 000006
【図３】
2008307901.tif 000007
【図４】
2008307901.tif 000008
【図５】
2008307901.tif 000009
【図６】
2008307901.tif 000010
【図７】
2008307901.tif 000011
【図８】
2008307901.tif 000012
【図１０】
2008307901.tif 000013
【図１１】
2008307901.tif 000014
【図１２】
2008307901.tif 000015
【図１３】
2008307901.tif 000016
【図１４】
2008307901.tif 000017
【図１５】
2008307901.tif 000018
【図１６】
2008307901.tif 000019
【図１７】
2008307901.tif 000020
【図１８】
2008307901.tif 000021
【図１９】
2008307901.tif 000022
【図２０】
2008307901.tif 000023
【図２１】
2008307901.tif 000024
【図２２】
2008307901.tif 000025
【図２３】
2008307901.tif 000026
【図２４】
2008307901.tif 000027
【図２５】
2008307901.tif 000028
【図２６】
2008307901.tif 000029
【図２７】
2008307901.tif 000030
【図２８】
2008307901.tif 000031
【図２９】
2008307901.tif 000032
【図３０】
2008307901.tif 000033
【図３１】
2008307901.tif 000034
【図３２】
2008307901.tif 000035
【図３３】
2008307901.tif 000036
【図３４】
2008307901.tif 000037
【図３５】
2008307901.tif 000038
【図３６】
2008307901.tif 000039
【図３７】
2008307901.tif 000040
【図３８】
2008307901.tif 000041
【図３９】
2008307901.tif 000042
【図４０】
2008307901.tif 000043
【図４１】
2008307901.tif 000044
【図４２】
2008307901.tif 000045
【図４３】
2008307901.tif 000046
【図４４】
2008307901.tif 000047
【図４５】
2008307901.tif 000048
【図９】
2008307901.tif 000049